(57)【要約】【課題】非水系インクジェットコンポジット印刷法において、濃いコンポジット黒を形成する際の指針となるべきものを確立すること、及び該指針に従うインクセットを提供する。【解決手段】黒インクと少なくとも一のカラーインクを同一の走査で吐出させる非水系インクジェットコンポジット印刷において、印刷濃度の高い画像を得る方法であって、該黒インクとして、顔料、顔料分散剤及び溶剤を含み、指示電極としてガラス電極を及び参照電極として銀−塩化銀電極を用いて測定される、該顔料の酸価（ＰＡ）及び塩基価（ＰＢ）、該顔料分散剤の酸価（ＤＡ）及び塩基価（ＤＢ）が、下記式（１）を満たす黒インクを用いることを特徴とする方法。  ｜ＷＰΔＰ＋ＷＤΔＤ｜＜３．０  （１）   （ここで、ΔＰ＝ＰＡ−ＰＢ  、ΔＤ＝ＤＡ−ＤＢ、ＷＰはインク中の顔料の質量％、ＷＤはインク中の分散剤の質量％であり、ＰＡ、ＰＢ  、ＤＡ、ＤＢの単位はｍｅｑ／ｇである）【選択図】なし【特許請求の範囲】
【請求項１】
黒インクと少なくとも一のカラーインクを同一の走査で吐出させる非水系インクジェットコンポジット印刷において、印刷濃度の高い画像を得る方法であって、該黒インクとして、顔料、顔料分散剤及び溶剤を含み、指示電極としてガラス電極を及び参照電極として銀−塩化銀電極を用いて測定される、該顔料の酸価（ＰＡ）及び塩基価（ＰＢ）、該顔料分散剤の酸価（ＤＡ）及び塩基価（ＤＢ）が、下記式（１）を満たす黒インクを用いることを特徴とする方法。
｜ＷＰΔＰ＋ＷＤΔＤ｜＜３．０  （１）
（ここで、ΔＰ＝ＰＡ−ＰＢ  、ΔＤ＝ＤＡ−ＤＢ、ＷＰはインク中の顔料の質量％、ＷＤはインク中の分散剤の質量％であり、ＰＡ、ＰＢ  、ＤＡ、ＤＢの単位はｍｅｑ／ｇである）
【請求項２】
前記黒インクが下記式（２）を満たすことを特徴とする請求項１に記載の方法。
｜ＷＰΔＰ＋ＷＤΔＤ｜＜１．０  （２）
【請求項３】
少なくとも一のカラーインクがシアンインクであり、指示電極としてガラス電極を及び参照電極として銀−塩化銀電極を用いて測定される、黒インクの電位（ＰＢ（Ｖ）ｍＶ）と、シアンインクの電位（ＰＣ（Ｖ）ｍＶ）が、下記式（３）を満たすことを特徴とする請求項１または２記載の方法。
ＰＣ−ＰＢ＞１００     （３）
【請求項４】
黒インクの電位（ＰＢ（Ｖ）ｍＶ）と、シアンインクの電位（ＰＣ（Ｖ）ｍＶ）が、下記式（４）を満たすことを特徴とする請求項３記載の方法。
３００＞ＰＣ−ＰＢ＞１００       （４）
【請求項５】
黒インクと少なくとも一のカラーインクを同一の走査で吐出させる非水系インクジェットコンポジット印刷用のインクセットであって、該黒インクが、顔料、顔料分散剤及び溶剤を含み、指示電極としてガラス電極を及び参照電極として銀−塩化銀電極を用いて測定される、該顔料の酸価（ＰＡ）及び塩基価（ＰＢ）、該顔料分散剤の酸価（ＤＡ）及び塩基価（ＤＢ）が、下記式（１）を満たし、
｜ＷＰΔＰ＋ＷＤΔＤ｜＜３．０  （１）
（ここで、ΔＰ＝ＰＡ−ＰＢ  、ΔＤ＝ＤＡ−ＤＢ、ＷＰはインク中の顔料の質量％、ＷＤはインク中の分散剤の質量％であり、ＰＡ、ＰＢ  、ＤＡ、ＤＢの単位はｍｅｑ／ｇである）
少なくとも一のカラーインクがシアンインクであり、指示電極としてガラス電極を及び参照電極として銀−塩化銀電極を用いて測定される、該黒インクの電位（ＰＢ（Ｖ）ｍＶ）と、シアンインクの電位（ＰＣ（Ｖ）ｍＶ）が、下記式（３）
ＰＣ−ＰＢ＞１００     （３）
を満たすことを特徴とするインクセット。
【請求項６】
黒インクの電位（ＰＢ（Ｖ）ｍＶ）と、シアンインクの電位（ＰＣ（Ｖ）ｍＶ）が、下記式（４）を満たすことを特徴とする請求項５記載のインクセット。
３００＞ＰＣ−ＰＢ＞１００       （４）
【発明の詳細な説明】
【技術分野】
【０００１】
本発明は、非水系インクジェットコンポジット印刷法に関し、詳細には、黒インクの酸・塩基価と、さらには黒インクとシアンインクの電位差を所定範囲にすることによって、普通紙上に印刷濃度が高いコンポジット黒を形成する方法およびインクセットに関する。
【背景技術】
【０００２】
インクジェット印刷において、印刷濃度を高めるために、黒色に記録すべき領域の記録を行う際に、カラーインクを、記録媒体上で黒インクと少なくとも一部が重複するように、黒インクと同一の走査で吐出して黒インクとカラーインクとが混合した、「コンポジット黒」の画像を形成する方法（以下「コンポジット印刷法」という）が用いられている。
【０００３】
しかし、コンポジット黒を用いた場合に、カラーインクが黒インクよりも上に浮き上がったようになり、却って画像濃度が低下する問題がある。斯かる問題に対して、本発明者らは、顔料分散剤として、ビニルピロリドンと炭素数１０〜１４のアルケンとの共重合体を含む黒インクと、ポリエステル側鎖がグラフトされた含窒素ポリマーを含むシアンインクの組み合わせを用いる方法を提案した（特許文献１）。
【先行技術文献】
【特許文献】
【０００４】
【特許文献１】特開２００９−２７００６１号公報
【発明の概要】
【発明が解決しようとする課題】
【０００５】
上記インクの組み合わせであれば、普通紙において濃いコンポジット黒を形成できる。しかし、分散剤が限定されているため、インク選択及び設計の自由度が制限される。そこで、本発明は、上記方法をより普遍化し、普通紙において濃いコンポジット黒を形成する際の指針となるべきものを確立すると同時に、該指針を満たすインクセットを提供することを目的とする。
【課題を解決するための手段】
【０００６】
本発明者らは、種々検討した結果、（１）黒インク中の酸価及び塩基価の合計を所定の範囲内とすること、さらには（２）該黒インクとシアンインクの電位差を所定範囲とすることによって、濃いコンポジット黒を形成できることを見出し、本発明を完成した。
即ち、本発明は、下記の方法である。
黒インクと少なくとも一のカラーインクを同一の走査で吐出させる非水系インクジェットコンポジット印刷において、印刷濃度の高い画像を得る方法であって、該黒インクとして、顔料、顔料分散剤及び溶剤を含み、指示電極としてガラス電極を及び参照電極として銀−塩化銀電極を用いて測定される、該顔料の酸価（ＰＡ）及び塩基価（ＰＢ）、該顔料分散剤の酸価（ＤＡ）及び塩基価（ＤＢ）が、下記式（１）を満たす黒インクを用いることを特徴とする方法。
｜ＷＰΔＰ＋ＷＤΔＤ｜＜３．０  （１）
（ここで、ΔＰ＝ＰＡ−ＰＢ  、ΔＤ＝ＤＡ−ＤＢ、ＷＰはインク中の顔料の質量％、ＷＤはインク中の分散剤の質量％であり、ＰＡ、ＰＢ  、ＤＡ、ＤＢの単位はｍｅｑ／ｇである）
また、本発明は、下記のインクセットである。
黒インクと少なくとも一のカラーインクを同一の走査で吐出させる非水系インクジェットコンポジット印刷用のインクセットであって、該黒インクが、顔料、顔料分散剤及び溶剤を含み、指示電極としてガラス電極を及び参照電極として銀−塩化銀電極を用いて測定される、該顔料の酸価（ＰＡ）及び塩基価（ＰＢ）、該顔料分散剤の酸価（ＤＡ）及び塩基価（ＤＢ）が、上記式（１）を満たし、
少なくとも一のカラーインクがシアンインクであり、指示電極としてガラス電極を及び参照電極として銀−塩化銀電極を用いて測定される、該黒インクの電位（ＰＢ（Ｖ）ｍＶ）と、シアンインクの電位（ＰＣ（Ｖ）ｍＶ）が、上記式（３）を満たすことを特徴とするインクセット。
【発明の効果】
【０００７】
上記指針に従い、インクにおける顔料と分散剤の種類及び量を調整することによって、或いは該指針を満たす本発明のインクセットを用いることによって、インク中の分散剤の種類に制限されることなく、普通紙上に濃く先鋭なコンポジット黒の画像を形成することができる。
【発明を実施するための形態】
【０００８】
本発明のコンポジット印刷において、カラーインクとしては、マゼンタ、シアン、イエローのうち少なくとも一色が使用される。カラーインクの中でも、隠蔽力が高いシアンインクを用いることが好ましい。本発明の方法に拠れば、印刷する色の順番を問わず濃度向上の効果が見られるが、好ましくは、カラーインクよりも先に黒インクを吐出する。
【０００９】
各インクは、顔料、顔料分散剤及び有機溶剤を含む。従来、顔料の分散性を高めるために、顔料と顔料分散用樹脂の酸・塩基価を指標として用いることが知られている（色材、61［12］、692-698、1988）。これに対して、本発明では、印刷濃度を高めるために、酸価と塩基価の差を指標として用いる。即ち、本発明では、顔料の酸価（ＰＡ）及び塩基価（ＰＢ）、顔料分散剤の酸価（ＤＡ）及び塩基価（ＤＢ）が、下記式（１）を満たす黒インクを用いる。
｜ＷＰΔＰ＋ＷＤΔＤ｜＜３．０  （１）
ここで、ΔＰ＝ＰＡ−ＰＢ  、ΔＤ＝ＤＡ−ＤＢ、ＷＰはインク中の顔料の質量％、ＷＤはインク中の分散剤の質量％であり、ＰＡ、ＰＢ  、ＤＡ、ＤＢの単位はｍｅｑ／ｇである。式（１）は、インク中の顔料と顔料分散剤に由来する酸価及び塩基価のインク中における合計が、所定値より小さいこと、即ち、できるだけ中性に近い方が良いことを示す。
【００１０】
好ましくは、該黒インクは下記式（２）を満たす。
｜ＷＰΔＰ＋ＷＤΔＤ｜＜１．０  （２）
上記式（１）を満たす中性に近いインクは、その電位もゼロに近く、−１７５〜＋１７５ｍＶであり、より好ましくは−１５０〜＋１５０ｍＶであり、単色でも高い画像濃度を与える。
【００１１】
カーボンブラックとしては、中性（弱酸性）カーボンと酸性カーボンが市販されている。貯蔵安定性を考えると酸性カーボン（カーボン表面の官能基量が多いもの）が好ましく、これと塩基性の分散剤または、両性（酸性、塩基性官能基を両方含む）の分散剤を組合わせて用いることによって、上記式（１）の関係を満たすことができ、引いてはインクの電位を０ｍＶに近づけることができる。
【００１２】
２種類以上の顔料及び顔料分散剤を混合して用いる場合には、各々の酸価もしくは塩基価に混合物中の各質量分率（％）を乗じた和を全体の酸価もしくは塩基価とする。
【００１３】
酸価及び塩基価は、上記文献（色材、61［12］、692-698、1988）記載の方法により測定される。顔料の塩基価は、ビーカーに顔料を所定量秤量し、既知の既定度の酸、例えば過塩素酸、を加え、所定時間顔料と反応させ、顔料中の塩基によって消費されなかった酸の量を逆滴定して求めることができる。酸価は、既定度既知の塩基、例えばテトラブチルアンモニウムハイドロオキサイド（ＴＢＡＨ）、を用いて、同様に逆滴定を行う。滴定は、自動滴定装置により、指示電極としてガラス電極、及び参照電極として銀−塩化銀電極を用いて行うことができる。本発明においては、京都電子工業（株）製の電位差滴定装置ＡＴ−４００を用いた。また、樹脂の酸・塩基は滴定により直接的に求めることができる。滴定には、顔料の場合と同様に電位差滴定法を用いた。
【００１４】
黒インク用の顔料としては、ファーネスカーボンブラック、ランプブラック、アセチレンブラック、チャンネルブラック等のカーボンブラックを用いる。カーボンブラックは、平均一次粒子径（電子顕微鏡観察により求められる算術平均）が、１５nm〜３５nmであることが好ましく、１８ｎｍ〜２５ｎｍであることがより好ましく、ＤＢＰ（ジブチルフタレート）吸収量（ＪＩＳ  Ｋ６２２１）が５０ｃｍ３／１００ｇ〜２００ｃｍ３／１００ｇであることが好ましく、９０ｃｍ３／１００ｇ〜１５０ｃｍ３／１００ｇであることがより好ましい。黒インク中のカーボンブラックの含有量は、１〜２０重量％であり、印刷濃度とインク粘度の観点からは、５〜１５重量％であることが好ましい。
【００１５】
顔料分散剤としては、高分子系分散剤を用いることが好ましい。例えば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が挙げられる。
【００１６】
市販の高分子系分散剤としては、以下のものが挙げられる：ソルスパース５０００（フタロシアニンアンモニウム塩系）、１１２００（ポリアミド系）、１３９４０(ポリエステルアミン系)、１７０００、１８０００（脂肪酸アミン系）、２２０００、２４０００、及び２８０００（いずれも日本ルブリゾール社製）；エフカ４００、４０１、４０２、４０３、４５０、４５１、４５３（変性ポリアクリレート）、４６、４７、４８、４９、４０１０、及び４０５５（変性ポリウレタン）（いずれもＥｆｋａ ＣＨＥＭＩＣＡＬＳ社製）；デモールＰ、ＥＰ、ポイズ５２０、５２１、５３０、及びホモゲノールＬ−１８（ポリカルボン酸型高分子界面活性剤）（いずれも花王（株）製）；ディスパロンＫＳ−８６０、ＫＳ−８７３Ｎ４（高分子ポリエステルのアミン塩）（いずれも楠本化成社製）；ディスコール２０２、２０６、ＯＡ−２０２、及びＯＡ−６００（多鎖型高分子非イオン系）（いずれも第一工業製薬（株）製）；ＡＮＴＡＲＯＮ  Ｖ２１６（ビニルピロリドン−ヘキサデセンコポリマー）（アイエスピー・ジャパン（株）製）。なかでも、ポリアミド系が好ましい。
【００１７】
顔料分散樹脂としては、本願出願人による特開２０１０−１４５２号公報記載の、炭素数１２以上のアルキル基を有するアルキル（メタ）アクリレートと、アミノ基と反応しうる官能基を有する反応性（メタ）アクリレートとを含むモノマー混合物の共重合体において、前記アミノ基と反応し得る官能基とアミノアルコールとの反応により、アミノ基が導入されたものが使用される。
【００１８】
該アルキル（メタ）アクリレート共重合体は、以下の方法で得ることができる。第一段目において、炭素数１２以上のアルキル基を備える（メタ）アクリレートモノマーを、定法に従いラジカル重合させて式（１）のポリアルキル（メタ）アクリレート主鎖を得、その際、コモノマーとしてグリシジル（メタ）アクリレートを用いる。第二段目において、第一段目で得られた、グリシジル基を有するポリアルキル（メタ)アクリレート主鎖と、アミノアルコールを反応させて得られる。
【００１９】
分散剤の含有量は、インクとしての顔料の酸価及び塩基価との関係が、上記式（１）、好ましくは式（２）となるように調整する。通常、１〜１０重量％程度である。
【００２０】
上述のとおり、式（１）を満たす黒インクは、その電位（ＰＢ（ｍＶ））が、−１７５〜＋１７５ｍＶであり、より好ましくは、−１５０〜＋１５０ｍＶである。好ましくは、該電位は、カラーインク、特にシアンインクの電位（ＰＣ（ｍＶ））より低く、下記式（３）の関係を満たす。
ＰＣ−ＰＢ＞１００     （３）
斯かる黒インクを用いると、塩基性シアン顔料、例えばフタロシアニン系顔料を含むシアンインクと共に用いて、普通紙上に画像濃度の高いコンポジット黒画像を形成することができる。ＰＢ≧ＰＣである場合も含め、上記電位差が１００ｍＶ未満であると、シアン色が黒の上に浮き出したようになり、画像濃度が低くなる傾向がある。この理由は明らかではないが、シアンインクの電位がゼロに近い場合、静電反発による斥力が弱まるため、顔料の凝集が早まり、用紙の表面に定着することが考えられる。
【００２１】
より好ましくは、黒インクとシアンインクは、下記式（４）を満たす。
２５０＞ＰＣ−ＰＢ＞１００       （４）
ＰＣ−ＰＢが２５０ｍＶを超える、言い換えれば、ＰＢの電位が低くなり過ぎると、黒インク単色の濃度が低くなり、コンポジット黒の濃度も低くなる傾向がある。
【００２２】
インクの電位は、例えばガラスビーカーにインクを適当量入れ、酸価及び塩基価の測定と同様の電位差計により、指示電極としてガラス電極、及び参照電極として銀−塩化銀電極を用いて、測定される。参照電極の内部液としては、１Ｍ塩化リチウムエタノール溶媒を用いる。電位差計としては、種々のものを使用することができ、本発明においては、京都電子工業（株）製の電位差滴定装置ＡＴ−４００を用いた。
【００２３】
式（３）を満たす黒インクとシアンインクの組み合わせを用いることによって、シアンが黒の上に浮き上がることがなく、画像濃度の高いコンポジット黒画像を形成することができる。イエロー及びマゼンタインクについては、任意のものであってよく、好ましくは、黒インクに対して、シアンインクと同様の関係を満たす。
【００２４】
カラーインク用顔料としては、アゾ系、フタロシアニン系、染料系、縮合多環系、ニトロ系、ニトロソ系等の有機顔料を用いることができ、例えば、ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等；コバルト、鉄、クロム、銅、亜鉛、鉛、チタン、バナジウム、マンガン、ニッケル等の金属類、金属酸化物および硫化物、ならびに黄土、群青、紺青等の無機顔料、を用いることができる。２種以上の顔料を組み合わせて使用してもよい。上記式（３）を満たす点から、シアンインク用顔料としては、フタロシアニンブルー（銅）が好ましい。より好ましくは、ポリエステル側鎖を有する含窒素グラフト共重合体をシアンインク用顔料分散剤として用いる。
【００２５】
顔料は、その平均粒径が、吐出安定性と保存安定性の観点から３００ｎｍ以下であることが好ましく、１５０ｎｍ以下であることがより好ましく、１００ｎｍ以下であることが最も好ましい。平均粒径は、動的光散乱式粒度分布測定装置により測定することができる。  
【００２６】
インク中の顔料の含有量は、通常、１〜２０重量％であり、印刷濃度とインク粘度の観点からは、５〜１５重量％であることがより好ましい。
【００２７】
カラーインク用顔料分散剤は、黒インクに関し上述した分散剤と同様のものであってよい。
【００２８】
有機溶剤としては、黒、カラーインク共に、脂肪族炭化水素溶剤、脂環式炭化水素系溶剤、芳香族炭化水素溶剤等の非極性有機溶剤、エステル系溶剤、アルコール系溶剤等の極性溶媒、又はこれらの混合物を用いることができる。
【００２９】
脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、ＩｓｏｐａｒＨ、ＩｓｏｐａｒＬ、ＩｓｏｐａｒＭ、ＥｘｘｓｏｌＤ４０、ＥｘｘｓｏｌＤ８０、ＥｘｘｓｏｌＤ１００、ＥｘｘｓｏｌＤ１３０、ＥｘｘｓｏｌＤ１４０」等を挙げることができる。芳香族炭化水素溶剤としては、日本石油（株）製「日石クリーンソルＧ」（アルキルベンゼン）、Ｅｘｘｏｎ社製「ソルベッソ２００」等を挙げることができる。
【００３０】
エステル系溶剤としては、ラウリル酸メチル、ラウリル酸イソプロピル、ラウリル酸ヘキシル、ミリスチン酸イソプロピル、パルミチン酸イソプロピル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリルなど；アルコール系溶剤としては、イソミリスチルアルコール、イソパルミチルアルコール、イソステアリルアルコール、オレイルアルコールなどが挙げられる。これらの溶剤の２種以上を混合して用いてもよい。
【００３１】
上記各成分に加え、各インクは、本発明の効果を阻害しない範囲内で、任意の成分、たとえば、酸化防止剤、粘度調整剤、表面張力調整剤、酸素吸収剤などを適宜添加することもできる。これらの種類は、特に限定されることはなく、当該分野で使用されているものを用いることができる。
【００３２】
各インクは、ビーズミル等の分散機に、上記各成分、所望により任意成分、を一括又は分割して加えて攪拌・混合し、所望により、メンブレンフィルター等によりろ過することによって得ることができる。
【００３３】
該インクの粘度は、インクジェット記録システムの吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、約１０ｍＰａ・ｓ程度であることが、最も好ましい。ここで粘度は、２３℃において０．１Ｐａ／ｓの速度で剪断応力を０Ｐａから増加させたときの１０Ｐａにおける値を表す。
【００３４】
本発明の方法を用いるインクジェット記録装置は、ピエゾ方式、静電方式、サーマル方式など、いずれの方式のものであってもよく、高速印刷の点で、好ましくはピエゾ方式のものが用いられる。          
【実施例】
【００３５】
＜分散剤樹脂ａ〜ｄの合成＞
（１）３００ｍｌの四つ口フラスコにＩＮＩＮ（イソノナン酸イソノニル；日清オイリオ（株）製）７０gを仕込み、窒素ガスを通気し攪拌しながら、１１０℃まで昇温した。次いで、温度を１１０℃に保ちながら下記組成の各単量体混合物にININ  １６．７g、パーブチルO（ｔ−ブチルパーオキシ２−エチルヘキサノエート；日本触媒（株）製）２ｇの混合物を３時間かけて滴下した。その後、１１０℃に保ちながら１時間および２時間後に、パーブチルＯを各０．２ｇ添加した。
単量体
べヘニルメタクリレート    ５０ｇ
ドデシルメタクリレート    ２０ｇ
グリシジルメタクリレート  １５ｇ
２−アセトアセトキシエチルメタクリレート  １５ｇ
（２）さらに１１０℃で１時間熟成を行った後、ＩＮＩＮ  １２．９ｇで希釈して、不揮発分５０％の樹脂aを得た。
【００３６】
工程（２）で、ジエタノールアミン（和光純薬工業（株）製）を２．２ｇ添加し、１１０℃で１時間熟成を行った後、ＩＮＩＮ  １５．１ｇで希釈して、不揮発分５０％の樹脂bを得た。ジエタノールアミンの量を、５．６ｇ及び８．３ｇにしたことを除き、樹脂bと同様にして、樹脂c及びdを得た。
【００３７】
＜実施例１〜６、比較例１〜４＞
表１、上段に示す処方（質量％）に従い、各成分をガラス容器に入れ、これにジルコニアビーズ（φ０．５ｍｍ）を入れ、ロッキングミル（セイワ技研製  ＲＭ０５Ｓ型）を用いて周波数６５Ｈｚで１２０分間運転した後、３．０μｍのメンブレンフィルターを通して、黒又はシアンインクを調製した。表１における各成分の詳細は以下のとおりである。
ＭＡ７（商標）：一次粒子径２４ｎｍ、ＤＢＰ吸収量６０ｃｍ３／１００ｇ、三菱化学（株）製
ソルスパース１１２００（商標）：塩基性分散剤、ルブリゾール社製
ソルスパース２８０００（商標）：塩基性分散剤、ルブリゾール社製
Ｓ５０００（商標）：顔料誘導体、ルブリゾール社製
オレイン酸メチル：花王社製
ＡＦ６（商標）：ナフテン系溶剤、新日本石油（株）製
【００３８】
顔料、分散剤樹脂、及び得られたインクについて、以下の測定を行った。
（１）酸価、塩基価の測定
＜顔料＞
三角フラスコに、カーボンブラックを２ｇ秤量し、１０−２Ｎの過塩素酸４−メチル−２−ペンタノン溶液３０ｍｌを加え、２０℃に制御した超音波洗浄器中で、１時間、超音波分散した。この分散液から、カーボンブラックを遠心分離して得た上澄み液１０ｍｌを、４−メチル−２−ペンタノン１００ｍｌで希釈した後、１０−２Ｎ水酸化カリウム２−プロパノール溶液で逆滴定し、消費された過塩素酸の量を求め、単位重量当たりの塩基量（ｍｅｑ／ｇ）を計算した。酸価は、１０−２Ｎの過塩素酸溶液３０ｍｌに代えて１０−２ＮＴＢＡＨ溶液３０ｍｌを用い、１０−２Ｎ塩酸の２−プロパノール溶液で逆滴定した事を除き塩基価と同様にして、消費されたＴＢＡＨの量を求め、単位重量当たりの酸量（ｍｅｑ／ｇ）を計算した。
＜分散剤樹脂＞
分散剤樹脂２ｇを４−メチル−２−ペンタノン１００ｍｌに溶解し、１０−２Ｎ塩酸の２−プロパノール溶液で滴定した。中和に要した塩酸溶液の量より樹脂の塩基量を求めた。酸量は、１０−２Ｎ塩酸の２−プロパノール溶液に代えて１０−２Ｎ水酸化カリウム２−プロパノール溶液で滴定した。中和に要した水酸化カリウム溶液の量より、分散剤樹脂の酸量を求めた。
滴定は、総て電位差滴定装置ＡＴ−４００（京都電子工業（株）製）により、ガラス電極、及び参照電極として銀−塩化銀電極を用いて行った。
【００３９】
（２）電位の測定
ビーカーに、黒インク又はシアンインクを５０ｍｌ入れ、攪拌しながら、電位差滴定装置ＡＴ−４００（京都電子工業（株）製）により、ガラス電極、及び参照電極として銀−塩化銀電極（内部液１Ｍ塩化リチウムエタノール溶媒）を用いて測定した。
【００４０】
（３）画像濃度
２３℃、湿度５０％の環境下において、記録解像度が３００ｄｐｉであるピエゾ型インクジェット記録ヘッドを使用して、１ドットあたりの吐出量３０ｐｌで、理想用紙薄口（理想科学工業（株）製）上に、黒単色印刷、又は、黒とシアンインクを同時に吐出するコンポジット印刷により、ベタ画像を印刷した。得られた画像の画像濃度をマクベス反射濃度計（ＲＤ９２０、グレタグマクベス社製）を用いて測定し、下記基準により評価した。Ｃ以上であれば実用上問題はない。
2012011740.tif 000002
【００４１】
（４）粘度
２３℃において、ハーケ社製応力制御式レオメータＲＳ７５（コーン角度１°、直径６０ｍｍ）を用いて、０．１Ｐａ／ｓの速度で剪断応力を０Ｐａから増加させたときの１０Ｐａにおける粘度を測定した。
【表１】
2012011740.tif 000003
【００４２】
表１から分かるように、本発明の式（１）を満たさない黒インク（比較例１〜４）では、画像濃度が低く、特に式（３）を満たさない黒インク（比較例３及び４）は、シアン色が浮き上がっていた。これに対して、実施例のインクは、単色黒もコンポジット黒も濃度が高く、なかでも式（４）を満たすインク（実施例３〜６）は、濃度が高かった。
【産業上の利用可能性】
【００４３】
本発明の方法に従いインクを選択することにより、非水系インクジェット印刷において、濃度の高いコンポジット黒を形成することができる。